(57)【特許請求の範囲】
【請求項１】
膜形成ポリマー（Ａ）並びに、疎水性モノマー（ｂ１）及び親水性モノマー（ｂ２）からなる両親媒性共重合体（Ｂ）を含む中空状多孔質膜であって、
前記多孔質膜表面のＦＴ−ＩＲのピーク強度比（１７２６〜１７３０ｃｍ−１に現れるピークの強度／１３９８〜１４０２ｃｍ−１に現れるピークの強度）が０．４以上１０以下である多孔質膜であり、かつ、表面開孔率が２０％以上５０％以下である、中空状多孔質膜。
【請求項２】
前記膜形成ポリマー（Ａ）が炭素−水素単結合を有するポリマーである、請求項１に記載の中空状多孔質膜。
【請求項３】
前記両親媒性共重合体（Ｂ）がカルボニル結合を有する共重合体である、請求項１又は２に記載の中空状多孔質膜。
【請求項４】
前記膜形成ポリマー（Ａ）がポリフッ化ビニリデンである、請求項１〜３の何れか一項に記載の中空状多孔質膜。
【請求項５】
前記親水性モノマー（ｂ２）が（メタ）アクリルモノマーである、請求項１〜４の何れか一項に記載の中空状多孔質膜。
【請求項６】
前記両親媒性共重合体（Ｂ）の主成分がグラフト共重合体である、請求項１〜５の何れか一項に記載の中空状多孔質膜。
【請求項７】
前記両親媒性共重合体（Ｂ）において、前記疎水性モノマー（ｂ１）ユニットが５ｗｔ％以上９９ｗｔ％以下である、請求項１〜６のいずれか一項に記載の中空状多孔質膜。
【発明の詳細な説明】
【技術分野】
【０００１】
本発明は、高い透水性と表面親水性を有する中空状多孔質膜に関する。
【背景技術】
【０００２】
多孔質膜は、飲料水製造、浄水処理、排水処理等の水処理分野等の様々な分野で利用されている。近年、高い透水性能や親水性等の膜の性能に加え、製造工程の簡略化が望まれている。
【０００３】
親水性に優れた多孔質膜としては、親水性モノマー及び疎水性モノマーからなる共重合体により多孔質基材の表面に親水化処理を行った多孔質膜が知られている。
例えば、ポリフッ化ビニリデン等の疎水性膜形成ポリマー、並びに、親水性モノマー及び疎水性モノマーからなるランダム共重合体を含む多孔質膜が提案されている（例えば、特許文献１）。また、膜形成ポリマー、及び、（メタ）アクリル酸エステルマクロモノマーと、その他のモノマーとを含むモノマー組成物を重合して得られるポリマーから形成される多孔質膜が提案されている（例えば、特許文献２）。
【先行技術文献】
【特許文献】
【０００４】
【特許文献１】特開２００６−２３９６８０号公報
【特許文献２】国際公開公報ＷＯ２０１４／１４２３１１
【発明の概要】
【発明が解決しようとする課題】
【０００５】
しかしながら、特許文献１に記載されている多孔質膜では、透水性能及び膜表面の親水性が低いという課題があった。また、特許文献２に記載されている多孔質膜では、透水性が十分でないという課題があった。
【０００６】
本願発明の目的は、高い透水性と表面親水性を有する中空糸状の多孔質膜を提供することにある。
【課題を解決するための手段】
【０００７】
本発明は、以下の態様を有する。
[１]  膜形成ポリマー（Ａ）、並びに、疎水性モノマー（ｂ１）及び親水性モノマー（ｂ２）からなる両親媒性共重合体（Ｂ）を含む中空状多孔質膜であって、
前記中空状多孔質膜表面のＦＴ−ＩＲのピーク強度比（１７２６〜１７３０ｃｍ−１に現れるピークの強度／１３９８〜１４０２ｃｍ−１に現れるピークの強度）が０．４以上１０以下であり、かつ、膜表面の表面開孔率が２０％以上５０％以下である、中空状多孔質膜。
[２]  前記膜形成ポリマー（Ａ）が、ポリフッ化ビニリデンである、［１］記載の中空状多孔質膜。
[３]  前記親水性モノマー（ｂ２）が、（メタ）アクリルモノマーである、前記［１］又は[２]記載の中空状多孔質膜。
[４]  前記両親媒性共重合体（Ｂ）の主成分が、グラフト共重合体である、前記［１］〜［３］の何れか一項に記載の中空状多孔質膜。
[５]  前記両親媒性共重合体（Ｂ）が、前記疎水性モノマー（ｂ１）ユニットを５以上９９ｗｔ％以下含有する、前記［１］〜［４］の何れか一項に記載の中空状多孔質膜。
【発明の効果】
【０００８】
本発明は、高い透水性と表面親水性を有する中空状多孔質膜を提供することを可能とする。また、本発明によれば、製品化の際に、親水化工程を省略することが期待できる。
【図面の簡単な説明】
【０００９】
【図１】本発明における多孔質膜表面のＦＴ−ＩＲのピーク強度比の一例である。
【発明を実施するための形態】
【００１０】
以下、本説明を詳細に説明する。
＜中空状多孔質膜＞
本発明において、中空状多孔質膜は、膜形成ポリマー（Ａ）、並びに、疎水性モノマー（ｂ１）及び親水性モノマー（ｂ２）からなる両親媒性共重合体（Ｂ）を含む中空状多孔質膜であって、下記（１）及び（２）の特徴を有する。これにより、高い透水性と表面親水性を発現することができる。
（１）前記多孔質膜表面のＦＴ−ＩＲのピーク強度比（１７２６〜１７３０ｃｍ−１に現れるピークの強度／１３９８〜１４０２ｃｍ−１に現れるピークの強度）が０．４以上１０以下
（２）膜表面の表面開孔率が２０％以上５０％以下
【００１１】
前記中空状多孔質膜は、多孔質膜の孔連通性、親水性及び耐ファウリング性の観点から、前記多孔質膜表面のＦＴ−ＩＲのピーク強度比（１７２６〜１７３０ｃｍ−１に現れるピークの強度／１３９８〜１４０２ｃｍ−１に現れるピークの強度）は、０．４以上１０以下であることが好ましく、０．４５以上８以下であることがより好ましく、０．５以上７以下であることが特に好ましい。
さらに、前記多孔質膜の透水性及び強度の観点から、膜表面の表面開孔率は２０％以上５０％以下であることが好ましく、２５％以上４５％以下がより好ましい。
【００１２】
［ＦＴ−ＩＲのピーク強度比］
本発明におけるＦＴ−ＩＲのピーク強度比は、赤外全反射吸収スペクトル法（ＡＴＲ法）により得られた値である。
分析は、６０℃のエタノール８０％水溶液に４時間浸漬し洗浄した多孔質膜表面について行った。図1に示すように、１７２６〜１７３０ｃｍ−１の位置に両親媒性共重合体（Ｂ）由来のピーク、１３９８〜１４０２ｃｍ−１の位置に膜形成ポリマー（Ａ）及び両親媒性共重合体（Ｂ）由来のピークを、前記強度比の計算に用いた。尚、このピーク強度比は、洗浄後の多孔質膜表面に存在する両親媒性共重合体（Ｂ）の量を示す値である。
【００１３】
［表面開孔率］
本発明における表面開孔率は、走査型電子顕微鏡（日本電子（株）製、製品名：ＪＳＭ−６３４０Ｆ）により観察された膜表面について、Ｉｍａｇｅ  Ｐｒｏによる画像解析の結果得られた値である。
【００１４】
＜膜形成ポリマー（Ａ）＞
本発明において、膜形成ポリマー（Ａ）は、中空状多孔質膜（以下、多孔質膜とも言う）の構造を維持させるためのものである。膜形成ポリマー（Ａ）は、多孔質膜に求められる特性に応じて、組成を選択することができる。例えば、膜形成ポリマー（Ａ）として、耐薬品性、耐酸化劣化性及び耐熱性が要求される場合には、ポリフッ化ビニリデン（ＰＶＤＦ）、ＰＶＤＦ−ｃｏ−ヘキサフルオロプロピレン（ＨＦＰ）、エチレン−ｃｏ−クロロトリフルオロエチレン（ＥＣＴＦＥ）、ポリフッ化ビニル、ポリテトラフルオロエチレン（ＰＴＦＥ）、ポリ塩化ビニル（ＰＶＣ）、ポリエチレン、ポリプロピレン、ポリスチレン、ポリスチレン誘導体、ポリアミド、ポリウレタン、ポリカーボネート、ポリスルホン、ポリエーテルスルホン及びセルロースアセテートが挙げられる。
また、非溶媒相分離を進める観点から、膜形成ポリマー（Ａ）は、後述の溶剤に溶解可能であり、純水に溶解しないポリマーが好ましい。前述のポリマーの中で、後述する両親媒性共重合体（Ｂ）と後述する溶剤（Ｉ）への相溶性の観点からＰＶＤＦが好ましい。
【００１５】
前記膜形成ポリマー（Ａ）は、多孔質膜の機械的強度及び溶剤への溶解性の観点から、質量平均分子量（以下、「Ｍｗ」という）は、１００，０００〜２，０００，０００が好ましく、３００，０００〜１，５００，０００がより好ましい。
【００１６】
多孔質膜中の膜形成ポリマー（Ａ）の含有量としては、多孔質性及び親水性の観点から、膜形成ポリマー（Ａ）及び両親媒性共重合体（Ｂ）の合計量１００ｗｔ％に対して、２０〜９５ｗｔ％が好ましく、４０〜８０ｗｔ％がより好ましい。
尚、本発明において、「高い親水性」とは、純水に対する接触角が７５°以下であることを意味する。
【００１７】
本発明の中空状多孔質膜において、伸縮性、耐久性及び製造コストの観点から、厚みは１０μｍ以上１，０００μｍ以下であることが好ましく、３０μｍ以上８００μｍ以下がｓより好ましい。
また、中空状多孔質膜の外径は、糸切れ抑制及び扁平抑制の観点から、２０〜２，０００μｍであることが好ましく、４０〜１，５００μｍがより好ましい。
【００１８】
＜溶剤（Ｉ）＞
溶剤（Ｉ）としては、前記膜形成ポリマー（Ａ）、後述する両親媒性共重合体（Ｂ）の溶解性及び取り扱いの容易さの点で、トルエン等の炭化水素；ジエチルエーテル、テトラヒドロフラン等のエーテル；ジクロロメタン、クロロホルム等のハロゲン化炭化水素；アセトン等のケトン；メタノール等のアルコール；アセトニトリル等のニトリル；酢酸エチル等のビニルエステル；エチレンカーボネート等のカーボネート；及び超臨界二酸化炭素が挙げられる。これらの中で、膜形成ポリマー（Ａ）、ポリマー（Ｂ）及びビニルピロリドン単位を含むポリマー（Ｃ）の溶解性及び取り扱いの容易さの点で、テトラヒドロフラン（ＴＨＦ）、ジメチルホルムアミド（ＤＭＦ）、ジメチルアセトアミド（ＤＭＡｃ）、ジメチルスルホキシド（ＤＭＳＯ）及びＮ−メチルピロリドン（ＮＭＰ）が好ましい。溶剤（ＩＩ）は、単独で又は２種以上を組み合わせて使用することができる。
【００１９】
＜両親媒性共重合体（Ｂ）＞
本発明において、両親媒性共重合体（Ｂ）は、疎水性モノマー（ｂ１）及び親水性モノマー（ｂ２）を含むモノマー組成物を重合して得られる。
両親媒性共重合体（Ｂ）の数平均分子量（以下、「Ｍｎ」という）は、引張強度、引張伸度、曲げ強度及び熱安定性の点から、１，０００以上５，０００，０００以下であることが好ましく、５，０００以上３００，０００以下がより好ましい。
両親媒性共重合体（Ｂ）において、膜形成ポリマー（Ａ）中への取り込まれ易さの観点から、疎水性モノマー（ｂ１）ユニットの含有量は５ｗｔ％以上９９ｗｔ％以下が好ましく、２０ｗｔ％以上９８ｗｔ％以下がより好ましく、４０ｗｔ％以上９５ｗｔ％以下が特に好ましい。
これは、膜形成ポリマー（Ａ）との分子の絡み合いが大きくなるためであり、これにより多孔質膜に連通構造が形成されるためである。
【００２０】
前記両親媒性共重合体（Ｂ）において、開孔性の観点から、親水性モノマー（ｂ２）ユニットの含有量は１ｗｔ％以上９５ｗｔ％以下が好ましく、２ｗｔ％以上８０ｗｔ％以下がより好ましく、５ｗｔ％以上６０ｗｔ％以下が特に好ましい。
【００２１】
前記ポリマー（Ｂ）の製造方法として、例えば、塊状重合法、溶液重合法、懸濁重合法及び乳化重合法等が挙げられる。このうち、疎水性モノマー（ｂ１）と親水性モノマー（ｂ２）の重合反応性の観点から、溶液重合法が好ましい。
【００２２】
前記両親媒性共重合体（Ｂ）は、中空状多孔質膜への表面親水性付与の観点から、主鎖に親水鎖、側鎖に疎水鎖を持つ構造のグラフト共重合体であることが好ましい。これは、両親媒性共重合体（Ｂ）の疎水鎖が、同じく疎水性である膜形成ポリマー（Ａ）との分子同士の絡み合いが強くなるためと推測できる。
【００２３】
＜溶剤（ＩＩ）＞
前記両親媒性共重合体（Ｂ）を溶液重合法で製造する場合に使用される溶剤（ＩＩ）としては、例えば、トルエン等の炭化水素；ジエチルエーテル、テトラヒドロフラン等のエーテル；ジクロロメタン、クロロホルム等のハロゲン化炭化水素；アセトン等のケトン；メタノール等のアルコール；アセトニトリル等のニトリル；酢酸エチル等のビニルエステル；エチレンカーボネート等のカーボネート；及び超臨界二酸化炭素が挙げられる。これらの中で、膜形成ポリマー（Ａ）、ポリマー（Ｂ）及びビニルピロリドン単位を含むポリマー（Ｃ）の溶解性及び取り扱いの容易さの点で、テトラヒドロフラン（ＴＨＦ）、ジメチルホルムアミド（ＤＭＦ）、ジメチルアセトアミド（ＤＭＡｃ）、ジメチルスルホキシド（ＤＭＳＯ）及びＮ−メチルピロリドン（ＮＭＰ）が好ましい。溶剤（ＩＩ）は、単独で又は２種以上を組み合わせて使用することができる。
【００２４】
［疎水性モノマー（ｂ１）］
本発明において、疎水性モノマー（ｂ１）は、両親媒性共重合体を形成するものである。ここで、「疎水性」という用語は、そのセグメントが水に不溶性である、又は、非分散性であることを意味する。
疎水性モノマー（ｂ１）のうち、有用なエチレン性不飽和モノマーの例としては以下のものが挙げられるが、これらに限定される訳ではない：スチレン、スチレンの疎水性誘導体、共役ジエン、アクリル酸のＣ1〜30直鎖状、環状、又は分岐状のアルキル及びアリー
ルエステル、メタクリル酸のＣ1〜30直鎖状、環状、又は分岐状のアルキル及びアリール
エステル、オレフィン、フッ素含有モノマー、並びにケイ素含有モノマー。
入手のし易さ、得られる共重合体の機械物性バランスの観点から、有用なメタクリルモノマーが好ましい。
膜形成ポリマー（Ａ）との分子の絡み合い、溶剤への溶解性の観点から、疎水性ブロックの数平均分子量（以下、「Ｍｎ」という）は、５００以上１２０，０００以下であることが好ましく、は５，０００以上８０，０００以下であることがより好ましい。
【００２５】
入手のし易さ、得られる共重合体の機械物性バランスの観点から、有用なメタクリルモノマーの例としては以下のものが挙げられるが、これらに限定される訳ではない：メタクリル酸メチル、メタクリル酸ｎ−ブチル、メタクリル酸ラウリル、メタクリル酸ドデシル、メタクリル酸ステアリル、メタクリル酸２−エチルヘキシル、メタクリル酸グリシジル、メタクリル酸２−ヒドロキシエチル、メタクリル酸４−ヒドロキシブチル、メタクリル酸、ブレンマーＰＭＥ−１００、ブレンマーＰＭＥ−２００及びブレンマーＰＭＥ−４００。
このうち、前記膜形成ポリマー（Ａ）がＰＶＤＦである場合、ＰＶＤＦとの相溶性が良好な点でメタクリル酸メチルが特に好ましい。
【００２６】
＜溶剤（ＩＩＩ）＞
前述の疎水性モノマー（ｂ１）を溶液重合法で得る際に使用される溶剤（ＩＩＩ）としては、例えば、トルエン等の炭化水素；ジエチルエーテル、テトラヒドロフラン等のエーテル；ジクロロメタン、クロロホルム等のハロゲン化炭化水素；アセトン等のケトン；メタノール等のアルコール；アセトニトリル等のニトリル；酢酸エチル等のビニルエステル；エチレンカーボネート等のカーボネート；及び超臨界二酸化炭素が挙げられる。これらは、単独で又は２種以上を組み合わせて使用することができる。
【００２７】
［親水性モノマー（ｂ２）］
本発明において、親水性モノマー（ｂ２）は、両親媒性共重合体を形成するものである。
ここで、「親水性」という用語は、そのセグメントが、水溶性若しくは水分散性、又は、一般的に水を吸収並びに／若しくは透過することが可能であるということを意味する。
親水性モノマー（ｂ２）のうち、有用なエチレン性不飽和モノマーとしては、以下のものが挙げられるが、これらに限定される訳ではない：アクリル酸、メタクリル酸、並びにメタクリル酸及びアクリル酸の塩、エステル、無水物及びアミド；ジカルボン酸無水物；アクリル酸カルボキシエチル；アクリレートの親水性誘導体；スチレンの親水性誘導体；並びにアクリルアミド。
入手のし易さ、得られる共重合体の機械物性バランスの観点から、有用なアクリレートの親水性誘導体が好ましい。入手のし易さ、得られる共重合体の機械物性バランスの観点から、有用なアクリルモノマーの例としては以下のものが挙げられるが、これらに限定される訳ではない：アクリル酸メチル、アクリル酸ｎ−ブチル、アクリル酸ラウリル、アクリル酸ドデシル、アクリル酸ステアリル、アクリル酸２−エチルヘキシル、アクリル酸グリシジル、アクリル酸２−ヒドロキシエチル、アクリル酸４−ヒドロキシブチル、アクリル酸。
また、親水性及び溶剤への溶解性の観点から、親水性ブロックのＭｎは、１，０００〜１６０，０００が好ましく、５，０００〜６０，０００が好ましい。
【実施例】
【００２８】
以下、本発明を実施例及び比較例により具体的に説明するが、本発明はこれに限定されるものではない。
【００２９】
（ＦＴ−ＩＲ測定方法）
ＦＴ−ＩＲのピーク強度比は、Ｖａｒｉａｎ  ＵＭＡ６００を用い、赤外全反射吸収スペクトル法（ＡＴＲ法）により測定した。尚、測定は、６０℃のエタノール８０％水溶液に４時間浸漬し洗浄した多孔質膜表面について行った。
【００３０】
（表面開孔率測定方法）
表面開孔率及び平均表面孔径は、走査型電子顕微鏡（日本電子（株）製、製品名：ＪＳＭ−６３４０Ｆ）により観察された膜表面について、Ｉｍａｇｅ  Ｐｒｏによる画像解析により算出した値である。
【００３１】
（透水量測定方法）
多孔質膜の片端をウレタン樹脂（日本ポリウレタン（株）、コロネート4403、ニッポラン4221）によりポッティングし、圧力タンクにつないだホースにポッティングしていない側から入れた。圧力タンクに１００ｋＰａ、１０ｋＰａの圧力をかけ、ポッティング側から出てきた水の量を測定した。その水の量を、有効膜面積、測定時間、測定圧力で除すことで透水量を算出した。
【００３２】
（Ｍｎ、Ｍｗ／Ｍｎの測定方法）
両親媒性共重合体（Ｂ）のＭｎ及びＭｗ／Ｍｎは、ＧＰＣ（東ソー（株）製、「ＨＬＣ−８２２０」（商品名））を使用して以下の条件で求めた。
カラム：ＴＳＫ  ＧＵＡＲＤ  ＣＯＬＵＭＮ  ＳＵＰＥＲ  ＨＺ−Ｌ（４．６×３５ｍｍ）と２本のＴＳＫ−ＧＥＬ  ＳＵＰＥＲ  ＨＺＭ−Ｎ（６．０×１５０ｍｍ）を直列に接続
溶離液：クロロホルム、ＤＭＦ又はＴＨＦ
測定温度：４０℃
流速：０．６ｍＬ／分
尚、Ｍｗ及びＭｎは、Ｐｏｌｙｍｅｒ  Ｌａｂｏｒａｔｏｒｉｅｓ製のポリメタクリル酸メチル（Ｍｐ（ピークトップ分子量）が１４１，５００、５５，６００、１０，２９０及び１，５９０の４種）を用いて作成した検量線を使用して求めた。
【００３３】
（合成例１；コバルト連鎖移動剤ＣｏＢＦ−１の合成）
撹拌装置を備えた反応装置中に、窒素雰囲気下で、酢酸コバルト（ＩＩ）四水和物（和光純薬（株）製、和光特級）１．００ｇ、ジフェニルグリオキシム（東京化成（株）製、ＥＰグレード）１．９３ｇ及び予め窒素バブリングにより脱酸素したジエチルエーテル（関東化学（株）製、特級）８０ｍｌを入れ、室温で３０分間攪拌した。次いで、三フッ化ホウ素ジエチルエーテル錯体（東京化成（株）製、ＥＰグレード）１０ｍｌを加え、更に６時間攪拌した。混合物をろ過し、固体をジエチルエーテル（関東化学（株）製、特級）で洗浄し、１５時間真空乾燥して、赤褐色固体であるコバルト連鎖移動剤ＣｏＢＦ−１を２．１２ｇ得た。
【００３４】
（合成例２；分散剤１の合成）
撹拌機、冷却管及び温度計を備えた反応装置中に、１７％水酸化カリウム水溶液６１．６ｗｔ％、メタクリル酸メチル（三菱レイヨン（株）製、商品名：アクリエステルＭ）１９．１ｗｔ％及び脱イオン水１９．３ｗｔ％を仕込んだ。次いで、反応装置内の液を室温にて撹拌し、発熱ピークを確認した後、更に４時間撹拌した。この後、反応装置中の反応液を室温まで冷却してメタクリル酸カリウム水溶液を得た。
次いで、撹拌機、冷却管及び温度計を備えた重合装置中に、脱イオン水９００ｗｔ％、４２％メタクリル酸２−スルホエチルナトリウム水溶液（三菱レイヨン（株）製、商品名：アクリエステルＳＥＭ−Ｎａ）７０ｗｔ％、上記のメタクリル酸カリウム水溶液１６ｗｔ％及びメタクリル酸メチル（三菱レイヨン（株）製、商品名：アクリエステルＭ）７ｗｔ％を入れて撹拌し、重合装置内を窒素置換しながら、５０℃に昇温した。その中に、重合開始剤として２，２’−アゾビス（２−メチルプロピオンアミジン）二塩酸塩（和光純薬工業（株）製、商品名：Ｖ−５０）０.０５３ｗｔ％を添加し、更に６０℃に昇温した。重合開始剤の投入後、１５分毎にメタクリル酸メチル（三菱レイヨン（株）製、商品名：アクリエステルＭ）１．４ｗｔ％を計５回、分割添加した。この後、重合装置内の液を撹拌しながら６０℃で６時間保持した後、室温に冷却して、透明な水溶液である固形分８％の分散剤１を得た。
【００３５】
（合成例３；疎水性モノマー（ｂ１）の合成）
冷却管付フラスコに、メタクリル酸メチル（三菱レイヨン（株）製、商品名：アクリエステルＭ）１００ｗｔ％、脱イオン水１５０ｗｔ％、硫酸ナトリウム１．３９ｗｔ％、分散剤１、１．５３ｗｔ％、ＣｏＢＦ−１、０．０００７５ｗｔ％を仕込んだ。フラスコ内の液を７０℃に加温した状態で、ＣｏＢＦ−１を溶解させ、窒素バブリングにより内ｗｔ％を窒素置換した。次いで、ＡＩＢＮ、１質量ｗｔ％を加えた後、内温を７０℃に保った状態で、６時間保持し、重合を完結させた。この後、重合反応物を室温まで冷却し、更にろ過して重合体を回収した。得られた重合体を水洗後、５０℃で一晩真空乾燥することにより疎水性モノマー（ｂ１）を得た。疎水性モノマー（ｂ１）のＭｎは７，０００、Ｍｗ／Ｍｎは３．０であった。疎水性モノマー（ｂ１）の末端二重結合の導入率はほぼ１００％であった。疎水性モノマー（ｂ１）は、前記の式（１）において、Ｒはメチル基であった。
【００３６】
（合成例４；両親媒性共重合体（Ｂ−１）の合成）
冷却管付フラスコに、疎水性モノマーとしてメタクリル酸メチル（三菱レイヨン（株）製）（６５ｗｔ％）、親水性モノマー（ｂ２）としてＨＥＡ（アクリル酸２−ヒドロキシエチル（和光純薬（株）製、和光一級））３５ｗｔ％及び溶剤としてＤＭＡｃ（Ｎ，Ｎ−ジメチルアセトアミド、和光純薬（株）製、和光特級）１５０ｗｔ％を含有するモノマー組成物を投入し、窒素バブリングにより内ｗｔ％を窒素置換した。次いで、モノマー組成物を加温して内温を７０℃に保った状態で、ラジカル重合開始剤としてＡＩＢＮ０．１ｗｔ％（和光純薬（株）、和光特級）をモノマー組成物に加えた後、４時間保持し、次いで８０℃に昇温して３０分間保持し、重合を完結させ、重合反応物を得た。この後、重合反応物を室温まで冷却し、脱イオン水で再沈殿させた。再沈殿によって析出したポリマーを回収し、５０℃及び５０ｍｍＨｇ（６．６７ｋＰａ）以下の条件で一晩真空乾燥して、グラフト共重合体である両親媒性共重合体（Ｂ−１）（ＰＭＭＡ−ｇ−ＰＨＥＡ）を得た。得られた両親媒性共重合体（Ｂ−１）の収率は、ほぼ１００％であった。両親媒性共重合体（Ｂ−１）のＭｎは７１，０００であり、Ｍｗ／Ｍｎは３．０であった。
【００３７】
（合成例５；両親媒性共重合体（Ｂ’−１）の合成）
疎水性モノマー（ｂ１）としてメタクリル酸メチル（三菱レイヨン（株）製、商品名：アクリエステルＭ）５０ｗｔ％、親水性モノマー（ｂ２）としてＨＥＡ（アクリル酸２−ヒドロキシエチル（和光純薬（株）製、和光一級））５０ｗｔ％、トルエン（和光純薬（株）製、試薬特級）１５０ｗｔ％の条件で、ランダム共重合体である両親媒性共重合体（Ｂ’−１）（ＰＭＭＡ−ｒ−ＰＨＥＡ）を得た。両親媒性共重合体（Ｂ’−１）のＭｎは８９，０００であり、Ｍｗ／Ｍｎは６．８であった。
【００３８】
（合成例６；両親媒性共重合体（Ｂ’−２）の合成）
疎水性モノマー（ｂ１）としてメタクリル酸メチル（三菱レイヨン（株）製、商品名：アクリエステルＭ）７０ｗｔ％、親水性モノマー（ｂ２）としてＨＥＭＡ（メタクリル酸２−ヒドロキシエチル（三菱レイヨン（株）製）３０ｗｔ％を使用する以外は合成例５と同様にランダム共重合体である両親媒性共重合体（Ｂ’−２）（ＰＭＭＡ−ｒ−ＨＥＭＡ）を得た。両親媒性共重合体（Ｂ’−１）のＭｎは１０５，０００であり、Ｍｗ／Ｍｎは３．０であった。
【００３９】
（合成例７；両親媒性共重合体（Ｂ’−３）の合成）
疎水性モノマー（ｂ１）（メタクリル酸メチル）７０ｗｔ％、親水性モノマー（ｂ２）としてＨＥＡ（アクリル酸２−ヒドロキシエチル（和光純薬（株）製、和光一級））３０ｗｔ％を使用する以外は合成例４と同様に、グラフト共重合体である両親媒性共重合体（Ｂ’−３）（ＰＭＭＡ−ｇ−ＨＥＭＡ）を得た。両親媒性共重合体（Ｂ’−３）のＭｎは２０，０００であり、Ｍｗ／Ｍｎは１．７であった。
【００４０】
（合成例８；両親媒性共重合体（Ｂ−２）の合成）
疎水性モノマー（ｂ１）としてメタクリル酸メチル（三菱レイヨン（株）製、商品名：アクリエステルＭ）５０ｗｔ％、親水性モノマー（ｂ２）としてＨＥＭＡ（メタクリル酸２−ヒドロキシエチル（三菱レイヨン（株）製）５０ｗｔ％を使用する以外は合成例５と同様にランダム共重合体である両親媒性共重合体（Ｂ−２）（ＰＭＭＡ−ｒ−ＨＥＭＡ）を得た。両親媒性共重合体（Ｂ−２）のＭｎは２６０，０００であり、Ｍｗ／Ｍｎは４．２であった。
【００４１】
（合成例９；両親媒性共重合体（Ｂ’−４）の合成）
疎水性モノマー（ｂ１）としてメタクリル酸メチル（三菱レイヨン（株）製、商品名：アクリエステルＭ）５０ｗｔ％、親水性モノマー（ｂ２）としてＨＥＭＡ（メタクリル酸２−ヒドロキシエチル（三菱レイヨン（株）製）５０ｗｔ％を使用する以外は合成例５と同様にランダム共重合体である両親媒性共重合体（Ｂ’−４）（ＰＭＭＡ−ｒ−ＨＥＭＡ）を得た。両親媒性共重合体（Ｂ’−４）のＭｎは１２９，０００であり、Ｍｗ／Ｍｎは３．２であった。
【００４２】
表中の略号は以下の化合物を示す。
ＭＭＡ：メタクリル酸メチル（三菱レイヨン（株）製、商品名：アクリエステルＭ）
ＨＥＡ：アクリル酸２−ヒドロキシエチル（和光純薬（株）製、和光一級）
ＨＥＭＡ：メタクリル酸２−ヒドロキシエチル（三菱レイヨン（株）製、商品名：亜クリエステルＨＯＭＡ）
ＰＭＥ−４００（日本油脂（株）製、ブレンマーＰＭＥ−４００（商品名））
【００４３】
[実施例１]
膜形成ポリマー（Ａ）としてＫｙｎａｒ７６１Ａ（アルケマ社製、ＰＶＤＦホモポリマー、商品名、Ｍｗ＝５５０，０００）を１５ｗｔ％、両親媒性共重合体（Ｂ）として前記共重合体（Ｂ−１）を１０ｗｔ％、溶剤としてＮＭＰ（関東化学（株）製、特級）を７５ｗｔ％含むポリマー溶液を、７５℃に加温した状態で編み紐上に塗布し、常温の純水中に浸漬し、中空状多孔質膜を作製した。
得られた中空状多孔質膜について、ＦＴ−ＩＲ、表面開孔率、表面平均孔径及び透水量を測定した。結果を表１に示す。
【００４４】
[実施例２]
両親媒性共重合体（Ｂ）として前記共重合体（Ｂ−２）を使用する以外は、実施例１と同様に中空状多孔質膜を作製した。
得られた中空状多孔質膜について、ＦＴ−ＩＲ、表面開孔率、表面平均孔径及び透水量を測定した。結果を表１に示す。
【００４５】
[比較例１]
両親媒性共重合体（Ｂ）として前記共重合体（Ｂ’−１）を使用する以外は、実施例１と同様に中空状多孔質膜を作製した。
得られた中空状多孔質膜について、ＦＴ−ＩＲ、表面開孔率、表面平均孔径及び透水量を測定した。結果を表１に示す。
【００４６】
[比較例２]
両親媒性共重合体（Ｂ）として前記共重合体（Ｂ’−２）を使用する以外は、実施例１と同様に中空状多孔質膜を作製した。
得られた中空状多孔質膜について、ＦＴ−ＩＲ、表面開孔率、表面平均孔径及び透水量を測定した。結果を表１に示す。
【００４７】
［比較例３］
両親媒性共重合体（Ｂ）として前記共重合体（Ｂ’−３）を使用する以外は、実施例１と同様に中空状多孔質膜を作製した。
得られた中空状多孔質膜について、ＦＴ−ＩＲ、表面開孔率、表面平均孔径及び透水量を測定した。結果を表１に示す。
【００４８】
［比較例４]
両親媒性共重合体（Ｂ）として前記共重合体（Ｂ’−４）を使用する以外は、実施例１と同様に中空状多孔質膜を作製した。
得られた中空状多孔質膜について、ＦＴ−ＩＲ、表面開孔率、表面平均孔径及び透水量を測定した。結果を表１に示す。
【００４９】
【表１】
0006805527.tif 000002
【００５０】
表１より、多孔質膜表面のＦＴ−ＩＲのピーク強度比（１７２６〜１７３０ｃｍ−１に現れるピークの強度／１３９８〜１４０２ｃｍ−１に現れるピークの強度）が０．４以上１０以下である多孔質膜であり、かつ、表面開孔率が２０％以上５０％以下である実施例１、２は、測定圧力１００ｋＰａ、１０ｋＰａともに高い透水性能を発現した。多孔質膜の実使用圧力である３〜３０ｋＰａにおいても、実施例１及び２は十分な透水量を示した。
一方、前記ピーク強度比が前記範囲外の比較例１、２及び４、並びに、表面開孔率が前記範囲外の比較例３は、測定圧力１００ｋＰａ、１０ｋＰａでの透水性量が低く、特に１０ｋＰａでの透水性能が低かった。
【図１】
0006805527.tif 000003